(57)【特許請求の範囲】
【請求項１】
少なくとも１方の基板の情報記録層の外層に、銀または銀を主成分とする合金の薄膜が形成された２枚の基板を貼合わせた光ディスクの製造に用いられる紫外線硬化型組成物であって、硬化塗膜の吸水率が２．０重量％以下かつ膜厚５０μｍでの透湿度が７０ｇ／ｍ２・ｄａｙ以下であることを特徴とする光ディスク用紫外線硬化型組成物。
【請求項２】
脂環式構造を有する（メタ）アクリレートからなる紫外線硬化性化合物と光重合開始剤を主成分とすることを特徴とする請求項１記載の光ディスク用紫外線硬化型組成物。
【請求項３】
粘度が２０〜１０００ｍＰａ・ｓである請求項１又は２に記載の光ディスク用紫外線硬化型組成物。
【請求項４】
重合性モノマーまたは重合性オリゴマーとして、２以上の（メタ）アクリロイル基を有する多官能（メタ）アクリレートを２種以上用いることを特徴とする請求項１〜３のいずれかに記載の光ディスク用紫外線硬化型組成物。
【請求項５】
更に単官能モノマーを用いることを特徴とする請求項１〜４のいずれかに記載の光ディスク用紫外線硬化型組成物。
【請求項６】
少なくとも１方の基板の情報記録層の外層に、銀または銀を主成分とする合金の薄膜が形成された２枚の基板を、紫外線硬化型組成物で貼合わせた光ディスクにおいて、前記紫外線硬化型組成物が請求項１〜５のいずれかに記載の光ディスク用紫外線硬化型組成物であり、８０℃８５％ＲＨ９６時間の環境試験後のエラーレート比が１０以下であることを特徴とする光ディスク。
【請求項７】
金属薄膜が積層された円盤状プラスチック基板と、銀または銀合金の半透明膜が積層された円盤状プラスチック基板とを、金属薄膜が積層された円盤状プラスチック基板の金属薄膜上に請求項１〜５のいずれかに記載の光ディスク用紫外線硬化型組成物を塗布し、銀または銀合金の半透明膜が積層された円盤状プラスチック基板を、前記半透明膜が前記組成物を塗布した金属薄膜面と対向するよう貼り合わせた請求項６に記載の光ディスク。
【発明の詳細な説明】
【０００１】
【発明の属する技術分野】
本発明は、貼り合わせ型光ディスクに関し、更に詳しくは銀または銀を主成分とする合金を情報記録層に有する貼り合わせ型光ディスク及びその製造に好適な紫外線硬化型組成物に関する。
【０００２】
【従来の技術】
ＤＶＤ（デジタルビデオディスクまたはデジタルバーサタイルディスク）は、少なくとも１枚のディスクに情報記録層を有する２枚のディスクを貼り合わせる方法で作製され、紫外線硬化型組成物を接着剤として使用することが一般的である。
【０００３】
再生専用型ＤＶＤの場合、貼り合わせる２枚の基板として、共にポリカーボネート基板の片面に記録情報に対応するピットと称する凹凸を設け、情報読み取りのためのレーザー光の反射膜として例えばアルミニウムの層を形成し情報記録層としたもの（ＤＶＤ−１０）、このうち１枚には情報記録層を持たない透明なポリカーボネート基板を使用したもの（ＤＶＤ−５）、あるいは１枚には金を主成分とする金属やケイ素化合物の半透明膜を形成し情報記録層としたもの（ＤＶＤ−９）等がある。更に、片面に情報記録層を２層有する基板を２枚貼り合わせた構造を有するもの（ＤＶＤ−１８）もあり、用途によって使い分けられている。
【０００４】
【発明が解決しようとする課題】
ＤＶＤ−９の半透明膜は金やケイ素化合物が主として使用されている。しかし、金は材料の値段が非常に高くコスト面で不利であり、ケイ素化合物は成膜が非常に困難であるという欠点を抱えていた。
【０００５】
一方、銀または銀を主成分とする合金は金と比較して値段が安いこと、また成膜が容易にできるという長所を持つので、ＤＶＤ−９用の半透明膜に適している。しかしながら、銀または銀を主成分とする合金は化学的に不安定であるため、従来のＤＶＤ用紫外線硬化型接着剤を使用した場合、高温高湿の環境下に長時間放置すると、銀または銀を主成分とする合金の表面が変質し信号の読み取りエラーや外観不良などを生じるという問題があった。
【０００６】
また、銀または銀を主成分とする合金の保護層として、吸水率が低いフッ素樹脂をコートすることが特開平９−１１６２６に開示されているが、接着力が弱いことと紫外線硬化型ではないことから、紫外線硬化型接着剤を使用する現在のＤＶＤ製造プロセスにそのまま使用することは困難であり、実用性に欠けるものであった。
【０００７】
このように、銀または銀を主成分とする合金はＤＶＤ用の半透明膜として利用する価値が大きいにもかかわらず、十分な保護特性を有する紫外線硬化型組成物がなかったため、銀または銀を主成分とする合金を用いたＤＶＤは今だ製品化に至っていない。
【０００８】
【発明が解決しようとする課題】
本発明が解決しようとする課題は、前述した銀または銀を主成分とする合金の薄膜を形成したディスクを用い、既存のＤＶＤ−５、ＤＶＤ−１０、半透明膜として金やシリコン系化合物を用いたＤＶＤ−９と同等の耐久性を有するＤＶＤを提供することであり、更に銀または銀を主成分とする合金の薄膜が変質しない接着剤組成物を提供することである。
【０００９】
【課題を解決するための手段】
本発明者らは上記課題を解決するために鋭意検討した結果、情報記録層の外層に、銀または銀を主成分とする合金の薄膜を半透明膜として用いた貼り合わせ型光ディスクにおいて、環境試験後のエラーレート上昇に着目し、これを特定の範囲内にすることで、従来の金やシリコン系化合物を用いたものと同等の耐久性を実現できること、そのためには紫外線硬化型組成物の硬化塗膜の吸水率及び透湿度を特定の範囲内とすることで、顕著な効果の見られることを見いだし本発明に至った。
【００１０】
すなわち本発明は、少なくとも１方の基板の情報記録層の外層に、銀または銀を主成分とする合金の薄膜が形成された２枚の基板を、紫外線硬化型組成物で貼合わせた光ディスクにおいて、８０℃８５％ＲＨ９６時間の環境試験後のエラーレート比が１０以下であることを特徴とする光ディスクを提供する。
【００１１】
ここでエラーレート比とは、環境試験前後におけるＰＩエラーレートの比（環境試験後のエラーレート／環境試験前のエラーレート）と定義し、エラーレートに変化がなければその値は１となる。一般にエラーレートはディスク基板ごとの特性によって決定されるため、かなり変動するものであり、貼り合わせ型ディスクとして一定の値に統一することは困難であるが、このように相対比をとることで統一的に議論することが可能となる。
【００１２】
更に本発明は、少なくとも１方の基板の情報記録層の外層に、銀または銀を主成分とする合金の薄膜が形成された２枚の基板を貼り合わせた光ディスクの製造に用いられる紫外線硬化型組成物であって、硬化塗膜の吸水率が２．０重量％以下かつ膜厚５０μｍでの透湿度が７０ｇ／ｍ2・ｄａｙ以下となるようにしたことを特徴とする光ディスク用紫外線硬化型組成物を提供する。ここで、紫外線硬化型組成物としては、脂環式構造を有する（メタ）アクリレートからなる紫外線硬化性化合物と光重合開始剤を主成分とすることが好ましい。
【００１３】
本発明の光ディスク用紫外線硬化型組成物は、貼り合わせ型ディスクの接着剤として用いてもよいし、上記銀または銀を主成分とする合金の薄膜に保護コート剤として用いてもよく、何れの場合でも優れた耐久性の光ディスクを得ることができる。
【００１４】
本発明の紫外線硬化型組成物に用いられる紫外線硬化性化合物としては、単官能（メタ）アクリレートや多官能（メタ）アクリレートを重合性モノマー成分として用いることができる。これらは、各々、単独または２種類以上併用して用いることができる。ここで、本発明では、アクリレートとメタアクリレートとを併せて（メタ）アクリレートと称する。
【００１５】
本発明に使用できる重合性モノマーとしては例えば以下のものが挙げられる。単官能（メタ）アクリレートとしては例えば、置換基としてメチル、エチル、プロピル、ブチル、アミル、２−エチルヘキシル、オクチル、ノニル、ドデシル、ヘキサデシル、オクタデシル、シクロヘキシル、ベンジル、メトキシエチル、ブトキシエチル、フェノキシエチル、ノニルフェノキシエチル、テトラヒドロフルフリル、グリシジル、２−ヒドロキシエチル、２−ヒドロキシプロピル、３−クロロ−２−ヒドロキシプロピル、ジメチルアミノエチル、ジエチルアミノエチル、ノニルフェノキシエチルテトラヒドロフルフリル，カプロラクトン変性テトラヒドロフルフリル、イソボルニル，ジシクロペンタニル，ジシクロペンテニル，ジシクロペンテニロキシエチル等の如き基を有する（メタ）アクリレート等が挙げられる。
【００１６】
また、多官能（メタ）アクリレートとしては例えば、１，３−ブチレングリコール、１，４−ブタンジオール、１，５−ペンタンジオール、３−メチル−１，５−ペンタンジオール、１，６−ヘキサンジオール、ネオペンチルグリコール、１，８−オクタンジオール、１，９−ノナンジオール、トリシクロデカンジメタノール、エチレングリコール、ポリエチレングリコール、プロピレングリコール、ジプロピレングリコール、トリプロピレングリコール、ポリプロピレングリコール等のジ（メタ）アクリレート、トリス（２−ヒドロキシエチル）イソシアヌレートのジ（メタ）アクリレート、ネオペンチルグリコール１モルに４モル以上のエチレンオキサイドもしくはプロピレンオキサイドを付加して得たジオールのジ（メタ）アクリレート、ビスフェノールＡ１モルに２モルのエチレンオキサイドもしくはプロピレンオキサイドを付加して得たジオールのジ（メタ）アクリレート、トリメチロールプロパン１モルに３モル以上のエチレンオキサイドもしくはプロピレンオキサイドを付加して得たトリオールのジまたはトリ（メタ）アクリレート、ビスフェノールＡ１モルに４モル以上のエチレンオキサイドもしくはプロピレンオキサイドを付加して得たジオールのジ（メタ）アクリレート、トリメチロールプロパントリ（メタ）アクリレート、ペンタエリスリトールトリ（メタ）アクリレート、ジペンタエリスリトールのポリ（メタ）アクリレート、エチレンオキサイド変性リン酸（メタ）アクリレート、エチレンオキサイド変性アルキル化リン酸（メタ）アクリレート等が挙げられる。
【００１７】
吸水率及び透湿度を抑えるためには、上記置換基の内シクロヘキシル、イソボルニル、ジシクロペンタニル、ジシクロペンテニル、ジシクロペンテニロキシエチル、トリシクロデカンジメタノール等の脂環式の置換基を有する（メタ）アクリレートを用いるのが好ましい。
【００１８】
更に、重合性モノマーと同時に併用できるものとしては、重合性オリゴマーとしてポリエステル（メタ）アクリレート、ポリエーテル（メタ）アクリレート、エポキシ（メタ）アクリレート、ウレタン（メタ）アクリレート等がある。
【００１９】
本発明に使用する光重合開始剤は、用いる重合性オリゴマー及び／または重合性モノマーに代表される紫外線硬化性化合物が硬化できる公知慣用のものがいずれも使用できる。光重合開始剤としては、分子開裂型または水素引き抜き型のものが本発明に好適である。
【００２０】
本発明に使用する光重合開始剤として、ベンゾインイソブチルエーテル、２，４−ジエチルチオキサントン、２−イソプロピルチオキサントン、ベンジル、２，４，６−トリメチルベンゾイルジフェニルフォスフィンオキシド、２−ベンジル−２−ジメチルアミノ−１−（４−モルフォリノフェニル）−ブタン−１−オン、ビス（２，６−ジメトキシベンゾイル）−２，４，４−トリメチルペンチルフォスフィンオキシド等が好適に用いられ、更にこれら以外の分子開裂型のものとして、１−ヒドロキシシクロヘキシルフェニルケトン、ベンゾインエチルエーテル、ベンジルジメチルケタール、２−ヒドロキシ−２−メチル−１−フェニルプロパン−１−オン、１−（４−イソプロピルフェニル）−２−ヒドロキシ−２−メチルプロパン−１−オン及び２−メチル−１−（４−メチルチオフェニル）−２−モルフォリノプロパン−１−オン等を併用しても良いし、更に水素引き抜き型光重合開始剤である、ベンゾフェノン、４−フェニルベンゾフェノン、イソフタルフェノン、４−ベンゾイル−４’−メチル−ジフェニルスルフィド等も併用できる。
【００２１】
また上記光重合開始剤に対し、増感剤として例えば、トリメチルアミン、メチルジメタノールアミン、トリエタノールアミン、ｐ−ジエチルアミノアセトフェノン、ｐ−ジメチルアミノ安息香酸エチル、ｐ−ジメチルアミノ安息香酸イソアミル、Ｎ，Ｎ−ジメチルベンジルアミン及び４，４’−ビス（ジエチルアミノ）ベンゾフェノン等の、前述重合性成分と付加反応を起こさないアミン類を併用することもできる。もちろん、上記光重合開始剤や増感剤は、紫外線硬化性化合物への溶解性に優れ、紫外線透過性を阻害しないものを選択して用いることが好ましい。
【００２２】
紫外線硬化型組成物としては、常温〜４０℃において、液状であるものを用いるのが好ましい。溶媒は用いない方が好ましく、用いたとしても極力少量に留めるのがよい。また、前記組成物の塗布をスピンコーターで行う場合には、粘度を２０〜１０００ｍＰａ・ｓとなるように調製するのが好ましく、比較的厚膜とする場合は１００〜１０００ｍＰａ・ｓとなるように調製するのがよい。
【００２３】
また、本発明の組成物には、必要に応じて更にその他の添加剤として、熱重合禁止剤、ヒンダードフェノール、ヒンダードアミン、ホスファイト等に代表される酸化防止剤、可塑剤及びエポキシシラン、メルカプトシラン、（メタ）アクリルシラン等に代表されるシランカップリング剤等を、各種特性を改良する目的で配合することもできる。これらは、紫外線硬化性化合物への溶解性に優れたもの、紫外線透過性を阻害しないものを選択して用いる。
【００２４】
【発明の実施形態】
次に本発明の実施形態をＤＶＤ−９を例にして、好ましい態様に基づいて説明する。
まず、記録情報に対応するピットと称する凹凸の上に４０〜６０ｎｍの金属薄膜が積層された円盤状プラスチック基板１枚と、記録情報に対応するピットと称する凹凸の上に１０〜３０ｎｍの銀または銀合金の半透明膜が積層された円盤状プラスチック基板１枚を用意する。
【００２５】
次いで、重合性モノマーまたは重合性オリゴマーとして、２以上の（メタ）アクリロイル基を有する多官能（メタ）アクリレートを２種以上用い、必要に応じて単官能モノマーを用いて、光重合開始剤を紫外線硬化型組成物１００重量部あたり２〜７部使用して、硬化塗膜の吸水率が２．０重量％以下かつ膜厚５０μｍでの透湿度が７０ｇ／ｍ2・ｄａｙ以下となるように紫外線硬化型組成物を調製する。この際、吸水率や透湿度を調整し易いことから、重合性モノマーまたは重合性オリゴマーとして、脂環式構造を有する（メタ）アクリレートを用いるのが好ましい。
【００２６】
前記組成物を前記４０〜６０ｎｍの金属薄膜が積層された円盤状プラスチック基板の金属薄膜上に塗布し、１０〜３０ｎｍの銀または銀合金の半透明膜が積層された円盤状プラスチック基板を、半透明膜が前記組成物を塗布した金属薄膜面と対向するよう貼り合わせ、この貼り合わせたディスクの片面または両面から紫外線を照射して、両者を接着させＤＶＤ−９とする。
【００２７】
紫外線照射にあたっては、例えばメタルハライドランプ、高圧水銀灯などを用い、連続光照射方式で行うこともできるし、米国特許第５９０４７９５号公報記載の閃光照射方式で行うこともできる。効率よく硬化出来る点においては、閃光照射方式が特に好ましい。
【００２８】
このようにして得られたＤＶＤ−９は、接着層が吸水率２．０重量％以下かつ膜厚５０μｍでの透湿度が７０ｇ／ｍ2・ｄａｙ以下となる硬化塗膜からなり、８０℃８５％ＲＨ９６時間の環境試験後のエラーレート比は１０以下のものとなる。この光ディスクは長期間の保存後も外観変化を生ぜず、従来の金やシリコン系化合物を用いたＤＶＤ−９と同等の耐久性を有するものである。
【００２９】
なお、銀または銀合金の半透明膜の上に上記紫外線硬化型組成物を用いて保護コートを施したディスク基板を用いて、任意の紫外線硬化型組成物で貼り合わせてＤＶＤ−９を作成しても、同様な耐久性を得ることが可能である。保護コートは例えば、紫外線硬化型組成物を膜厚が約１０μｍ程度になるようスピンコーターで塗布し、紫外線を照射して硬化させることにより得ることができる。この場合、紫外線硬化型組成物は粘度が２０〜３００ｍＰａ・ｓとなるよう調整するのがよい。また、紫外線照射にあたっては、貼合わせる場合と同様にメタルハライドランプや高圧水銀灯などを用い、連続光照射方式で行うこともできるし、閃光照射方式で行うこともできる。既存のＣＤ用保護コーティング装置を使用出来る点で連続光照射方式が好ましい。
【００３０】
【実施例】
次に実施例を挙げて本発明を詳細に説明するが、本発明はこれらの実施例に限定されるものではない。以下実施例中の「部」は「重量部」を表す。
【００３１】
実施例１
ビスフェノールＡ型エポキシアクリレートとしてユニディックＶ−５５００（大日本インキ化学工業（株）製）２６部、トリシクロデカンジメチロールジアクリレート３０部、ビスフェノールＡ型エチレンオキサイド変性ジアクリレート１０部、トリプロピレングリコールジアクリレート１５部、イソボルニルアクリレート１１部、エチレンオキサイド変性トリメチロールプロパントリアクリレート１．５部、エチレンオキサイド変性リン酸メタクリレート０．２部、ジメチルアミノ安息香酸エチル０．３部、光重合開始剤として２，４，６−トリメチルベンゾイルジフェニルフォスフィンオキサイド２部及び１−ヒドロキシシクロフェニルケトン４部を６０℃で１時間加熱混合溶解し、淡黄色透明の紫外線硬化型組成物を調製した。
【００３２】
実施例２
ウレタンアクリレートとしてＦＡＵ−７４−２（大日本インキ化学工業（株）製）１８部、トリシクロデカンジメチロールジアクリレート７７部、トリメチロールプロパントリアクリレート４．５部、エチレンオキサイド変性リン酸メタクリレート０．２部、ジメチルアミノ安息香酸エチル０．３部、光重合開始剤として１−ヒドロキシシクロフェニルケトン５部を６０℃で１時間加熱混合溶解し、淡黄色透明の紫外線硬化型組成物を調製した。
【００３３】
比較例１
ウレタンアクリレートとしてＦＡＵ−５０４（大日本インキ化学工業（株）製）２０部、ビスフェノールＡ型エポキシアクリレートとしてユニディックＶ−５５００（大日本インキ化学工業（株）製）２１部、トリプロピレングリコールジアクリレート１３部、テトラヒドロフルフリルアクリレート１０部、２−ヒドロキシ−３−フェノキシプロピルアクリレート１７部、エチルカルビトールアクリレート１１部、エチレンオキサイド変性トリメチロールプロパントリアクリレート１．５部、エチレンオキサイド変性リン酸メタクリレート０．２部、ジメチルアミノ安息香酸エチル０．３部、光重合開始剤として２，４，６−トリメチルベンゾイルジフェニルフォスフィンオキサイド２部、１−ヒドロキシシクロフェニルケトン４部を６０℃で１時間加熱混合溶解し、淡黄色透明の紫外線硬化型組成物を調製した。
【００３４】
比較例２
ビスフェノールＡ型エポキシアクリレートとしてディックライトＵＥ−８２００（大日本インキ化学工業（株）製）２０部、トリメチロールプロパントリアクリレート３４．５部、ビスフェノールＡ型エチレンオキサイド変性ジアクリレート１９部、トリプロピレングリコールジアクリレート１０部、ネオペンチルグリコールジアクリレート１１部、エチレンオキサイド変性リン酸メタクリレート０．２部、ジメチルアミノ安息香酸エチル０．３部、光重合開始剤として２−ベンジル−２−ジメチルアミノ−１−（４−モルフォリノフェニル）−ブタノン−１を２部、ベンゾフェノン２部、ジメチルアミノアセトフェノン１部を６０℃で１時間加熱混合溶解し、淡黄色透明の紫外線硬化型組成物を調製した。
【００３５】
（特性評価）
実施例及び比較例で得られた組成物を用いて下記試験方法１、２、３により硬化塗膜の吸水率、透湿度及びＤＶＤ−９貼り合わせディスクのエラーレート比と環境試験後の外観を評価した。その結果は第１表にまとめて示した。
【００３６】
〈試験方法１：硬化塗膜の吸水率測定〉
ガラス板上に膜厚が約１００μｍになるよう上記組成物を塗布する。次いで窒素雰囲気下、ＵＶランプとしてアイグラフィックス株式会社製Ｍ０３―Ｌ３１（１２０Ｗ／ｃｍメタルハライドランプ、コールドミラー付き）を用い、ランプ高さ１０ｃｍにて０．５Ｊ／ｃｍ2照射し（紫外線光量計：アイグラフィックス社製ＵＶＰＦ−３６）硬化塗膜を作製した。この硬化塗膜の吸水率をＪＩＳ  Ｋ７２０９−１９８４のＢ法に準拠して測定した。
【００３７】
〈試験方法２：硬化塗膜の透湿度測定>
上記組成物を２枚のガラス板で挟み込みスペーサーを用いて膜厚１００μｍとする。次いで、ＵＶランプとしてアイグラフィックス株式会社製Ｍ０３―Ｌ３１（１２０Ｗ/ｃｍメタルハライドランプ、コールドミラー付き）を用い、ランプ高さ１０ｃｍにて１．２Ｊ／ｃｍ2照射し（紫外線光量計：アイグラフィックス社製ＵＶＰＦ−３６）硬化塗膜を作製し、ガラス板から剥離し１０ｃｍ角の均一な膜厚を有する試験片を作製した。
【００３８】
この硬化塗膜の透湿度を、ＬＹＳＳＹ式全自動水蒸気透湿度テスターＬ−８０型を用い測定した。なお、実際のＤＶＤの接着層の膜厚は５０μｍ程度であるので、透湿度の値は５０μｍ換算値を標準とすることとした。
【００３９】
〈試験方法３：ＤＶＤ−９貼り合わせディスク環境試験〉
記録情報のピットが形成され、アルミニウムが５０ｎｍ積層されたポリカーボネート円版に上記組成物をディスペンサで塗布し、半透明膜として銀を主成分とする合金が積層されたポリカーボネート円版を重ね合わせた。次いでスピンコーターで硬化塗膜の膜厚が約５０〜６０μｍになるよう回転させた。次いで、ウシオ電機株式会社製「クセノンフラッシュ照射装置  ＳＢＣ−０４型」を用い、設定電圧１８００Ｖで、銀合金半透明膜付基板側から空気中で１０ショット紫外線を照射しＤＶＤ−９を作製した。
【００４０】
この貼り合わせディスクを用いて、８０℃９５％ＲＨの高温高湿環境下に９６時間放置する環境試験を実施し、環境試験前後における信号特性の評価を行ない、試験前後でのＰＩエラーレートの比（環境試験後／環境試験前）を求めた。また、環境試験後のディスク外観を目視で観察して銀合金半透明膜の状態を評価した。
【００４１】
【表１】
0004164722.tif 000002
0004164722.tif 000003
【００４２】
第１表から明らかなように、硬化塗膜の吸水率が２．０重量％以下かつ膜厚５０μｍでの透湿度が７０ｇ／ｍ2・ｄａｙ以下となるようにした実施例１及び２の組成物を接着層として用いた貼り合わせ型ディスクは、銀合金の半透明膜を用いたＤＶＤ−９観光試験の結果、エラーレート比は１０以下であって、外観にも変化が見られず優れた耐久性を示した。
【００４３】
一方、比較例１及び２で得た組成物を接着層として用いたＤＶＤ−９は、環境試験により銀合金膜が黒変し、正常な信号検出が不可能な程状態が劣化しており、エラーレート測定も不可能なレベルであった。
【００４４】
応用例
銀合金の半透明膜上に、実施例１の組成物が膜厚１０μｍとなるようスピンコートしたのち、ＵＶランプとしてアイグラフィックス株式会社製Ｍ０３―Ｌ３１（１２０Ｗ/ｃｍメタルハライドランプ、コールドミラー付き）を用い、ランプ高さ１０ｃｍにて０．５Ｊ／ｃｍ2照射し、保護コートを施した。この基板を用い、試験方法３により比較例１の組成物で貼合わせたＤＶＤ−９を作製した。この貼り合わせ型ディスクのエラーレート比は６であり、外観の変化は見られず優れた耐久性を示した。
【００４５】
【発明の効果】
本発明の組成物を接着層或いは保護コートとして使用することにより、銀または銀を主成分とする合金の変質が抑えられ、高温高湿の環境試験後においても貼り合わせディスクの耐久性が優れ、極めて信頼性が高いＤＶＤ−９を生産することができる。また、書き込み可能型のＤＶＤ−Ｒや書換可能型のＤＶＤ−ＲＡＭ、ＤＶＤ−ＲＷ、ＤＶＤ＋ＲＷにおいて、情報記録層の外層の反射膜に銀あるいは銀を主成分とした薄膜を設けたものを使用した場合においても極めて信頼性の高い貼合わせディスクを生産することができる。